이때 사용 한 글래스 프릿 은 , 램프 관 으로 사용 되 는 무연 유리 SF - 44 를 사용 하 였으며 열팽창 계수 가 　　 95 × 10 - 7 / K 이 므로 , 열팽창 계수 를 맞추 기 위하 여 SiO 2 1 mol 에 BaO 0 . 6 mol CaO 0 . 4 mol 를 첨가 하 거나 무 연유리 와 같 은 조성 의 유리질 을 첨가 하 여 1100 oC 에서 합성 한 후 전조 성 에 0 . 3 ~ 10 wt % 를 첨가 하 였으며 , 첨가제 로 MnO 와 Al 2 O 3 를 사용 하 였 다 . 표 1 에서 보 듯이 TiO 2 양 이 증가 할수록 유전율 은 증가 하 였 다 . 형광 램프 제조 시 전극 으로 사용 되 는 본 조성 의 세라믹 - 유리 복합체 는 1000 Vrms 이상 의 교류 전계 가 가해 지 며 , 이때 유전 손실 이 낮 을수록 발열 현상 이 감소 하 므로 , MnO 와 Al 2 O 3 의 첨가 에 의하 여 유전 손실 을 0 . 1 % 근처 로 낮추 었 다 . 한편 상기 첨가제 에 는 Cr 2 O 3 , Fe 2 O 3 가 포함 될 수 있 으며 , 상기 첨가제 는 0 wt % 이상 3 wt % 이하 로 첨가 될 수 있 다 . 또한 형광 램프 의 온도 변화 에 안정 성 을 증가 시키 기 위하 여 세라믹 - 유리 복합체 의 유전율 의 온도 안정 성 이 높 아야 하 므로 , 각각 의 조성 에서 유전율 의 온도 안정 성 을 구한 결과 를 도 22 에 나타내 었 다 . 도 22 에서 보 듯이 - 30 ~ 250 oC 까지 모든 조성 에서 온도 변화 에 따른 유전율 의 변화 는 　 안정 적 인 상태 를 나타내 는 것 을 알 수 있 으며 , 유전 율 이 낮 을수록 온도 안정 성 이 증가 되 는 것 을 알 수 있 다 . 이 결과 로부터 본 특허 의 실시 예 로 사용 된 조성 은 유리 보다 유전 율 이 크 며 , 유전율 의 온도 안정 성 이 우수 한 것 을 알 수 있 다 . 상기 실시 예의 휘도 증가 의 원인 을 좀 더 상세히 관찰 하 기 위하 여 , 표 1 에 나타낸 각조 성 에 대하 여 인 가전 계 에 따른 분극 량 을 조사 하 여 도 23 에 나타내 었 다 .